(57)【特許請求の範囲】
【請求項１】
白金とイリジウムとを、ともに無機酸化物担体に担持させてなる炭化水素化合物類の水蒸気改質触媒であって、
前記無機酸化物担体に対して、
前記白金が０．５質量％以上２質量％以下担持され、前記イリジウムが０．５質量％以上２質量％以下担持された炭化水素化合物類の水蒸気改質触媒。
【請求項２】
前記白金と前記イリジウムとの質量比が１対１である請求項１に記載の炭化水素化合物類の水蒸気改質触媒。
【請求項３】
前記無機酸化物担体がαアルミナ、ジルコニアおよびチタニアから選ばれる一種以上を主成分とするものである請求項１または２に記載の炭化水素化合物類の水蒸気改質触媒。
【請求項４】
前記無機酸化物担体が、ランタノイド金属酸化物成分を含有してなる請求項１〜３のいずれか１項に記載の炭化水素化合物類の水蒸気改質触媒。
【請求項５】
白金塩とイリジウム塩とを無機酸化物担体に含浸させた後、ヒドラジンで液相還元処理することにより、白金とイリジウムとを、無機酸化物担体に担持させて請求項１〜４のいずれか一項に記載の炭化水素化合物類の水蒸気改質触媒を製造する炭化水素化合物類の水蒸気改質触媒の製造方法。
【請求項６】
白金塩とイリジウム塩とを無機酸化物担体に含浸させた後、乾燥、焼成することにより、白金とイリジウムとを、無機酸化物担体に担持させて請求項１〜４のいずれか一項に記載の炭化水素化合物類の水蒸気改質触媒を製造する炭化水素化合物類の水蒸気改質触媒の製造方法。
【請求項７】
前記無機酸化物担体は、無機酸化物基材に、ランタノイド金属塩を含浸させて得られる請求項５または６に記載の炭化水素化合物類の水蒸気改質触媒の製造方法。
【発明の詳細な説明】
【技術分野】
【０００１】
本発明は、炭化水素化合物類の水蒸気改質触媒、特に硫黄を含有する炭化水素化合物類を水蒸気改質反応によって一酸化炭素および水素を含む混合ガスに変換するのに好適に用いられる硫黄被毒耐性に優れた水蒸気改質触媒およびその製造方法に関する。
【背景技術】
【０００２】
水素製造プロセスにおいて最も重要な位置を占めているのが炭化水素化合物類と水蒸気を反応させ、水素、一酸化炭素、二酸化炭素、メタンを得るいわゆる炭化水素化合物類の水蒸気改質技術である。ここで用いられる触媒として、ルテニウム、白金、イリジウム、パラジウム、ロジウム等の貴金属をアルミナ等の無機酸化物に担持した水蒸気改質触媒が知られている。しかし水蒸気改質触媒は硫黄によって活性が著しく低下することはよく知られている。
【０００３】
硫黄による触媒劣化を防ぐことを目的として、原料を脱硫精製して硫黄濃度を極限にまで低下させることも考えられるが、脱硫精製コストに対して硫黄濃度の低下に限界があり、別途対策が望まれている。
【０００４】
そこで、前記触媒自体を耐硫黄性の高いものに改良することが試みられている。このような試みとして、特許文献１には、「実質的にランタンにて安定化されたアルミナ基体材料またはマグネシウムを助触媒としランタンにて安定化されたアルミナ基体材料上に担持されたプラチナ、パラジウム、もしくはイリジウムよりなる耐イオウ性を有する高活性蒸気改質用触媒」が開示されている。
【０００５】
また、特許文献２には、「単斜晶ジルコニアおよびアルカリ土類金属ヘキサアルミネートの少なくとも１つの触媒担体上に、たとえば、イリジウム、白金およびパラジウムの少なくとも１種の活性金属を含む触媒」が耐硫黄性を示すことが開示されている。また、先行技術文献３には、「ルテニウムと、ルテニウム以外の周期律表第８族金属より選ばれる少なくとも１種の金属とを、担体に担持させてなる硫黄を含有する炭化水素化合物類の水蒸気改質触媒」が記載されている。また、先行技術文献４には、「（ｉ）ロジウム含有物質またはイリジウム含有物質、（ｉｉ）ニッケル含有物質、（ｉｉｉ）周期律表第６Ｂ族、７Ｂ族および第８族金属から選ばれた少なくとも一種の金属を含む物質、および（ｉｖ）周期律表第Ｉａ族金属またはＩＩａ族金属を含む物質を、ジルコニア系またはアルミナ系担体に担持させた炭化水素の改質による水素製造用触媒、および、さらに、ランタノイド族金属から選ばれた物質を添加した水素製造用触媒。」が記載されている。
【先行技術文献】
【特許文献】
【０００６】
【特許文献１】特開昭６２−２６２７４６号公報
【特許文献２】特表２００７−５３２３０５号公報
【特許文献３】特開２００４−０８２０３３号公報
【特許文献４】特開２００７−０５４７２１号公報
【発明の概要】
【発明が解決しようとする課題】
【０００７】
しかし、これらの文献に開示されている技術によっても、充分な耐硫黄性が実現されているとはいいがたく、更なる改良が望まれている。さらにいえば、これら文献には、炭化水素化合物類の水蒸気改質触媒として白金とイリジウムとを具体的に組み合わせて用いた例は示されておらず、特に前記特許文献１では、イリジウムの耐硫黄性に言及し、他の金属と複合しても利益は得られないとされている。
【０００８】
このような状況を受け、本発明者らが鋭意研究したところ、特許文献１の記載にもかかわらず、白金およびイリジウムをともに無機酸化物担体に含浸担持させた場合、イリジウム触媒の高い水蒸気改質触媒としての性能を維持したまま、白金による高い耐硫黄性が発揮されることを見出し、本発明を完成させるに至った。
【０００９】
すなわち、本発明の目的は、耐硫黄性が高い炭化水素化合物類の水蒸気改質触媒およびその製造方法を提供する点にある。
【課題を解決するための手段】
【００１０】
上記目的を達成するための本発明の炭化水素化合物類の水蒸気改質触媒の特徴構成は、  白金とイリジウムとを、ともに無機酸化物担体に担持させてなる炭化水素化合物類の水蒸気改質触媒であって、
前記無機酸化物担体に対して、
前記白金が０．５質量％以上２質量％以下担持され、前記イリジウムが０．５質量％以上２質量％以下担持された点にある。
【００１１】
本発明者らの知見によると、前記特許文献１に従えば、本来耐硫黄性が発揮されないとされていた、白金およびイリジウムをともに無機酸化物担体に担持させた触媒が、前記特許文献１の記載に反して、高い耐硫黄性と、高い水蒸気改質活性（メタン転化率）とを両立しうることが後述の実施例より明らかになった。
【００１２】
理論に拘泥されるものではないが、これは、以下のように説明することができる。
【００１３】
白金とイリジウムは周期律表では隣接する金属であり、そのため非常に安定した合金を作るものと推察される。一方、白金は硫黄と化合物を作り難い性質を持ち、イリジウムは比較的高い水蒸気改質活性を持っている。したがって特に、白金とイリジウムを無機酸化物に担持した水蒸気改質触媒は、白金とイリジウムの合金もしくは複合体中で、それぞれの金属の好ましい性質が安定して得られるために、比較的高い水蒸気改質活性を保った上で硫黄に対する高い耐久性を示すものと考えられる。
また、前記無機酸化物担体に対して担持させる白金は、すくなすぎると効果が薄く、多すぎると担持量対効果が飽和して費用的につりあわなくなると考えられる。本発明においては、０．５質量％以上で充分な高いメタン転化率と高い耐硫黄性とを兼ね備えることが見出されており、経済的に通常許容されうる上限濃度である２質量％としても高いメタン転化率と高い耐硫黄性が維持されていることが確認されていることから０．５質量％以上２質量％以下とする。
また、前記無機酸化物担体に対して担持させるイリジウムについても、すくなすぎると効果が薄く、多すぎると担持量対効果が飽和して費用的につりあわなくなると考えられる。本発明においては、０．５質量％以上で充分な高いメタン転化率と高い耐硫黄性とを兼ね備えることが見出されており、経済的に通常許容されうる上限濃度である２質量％としても高いメタン転化率と高い耐硫黄性が維持されていることが確認されていることから０．５質量％以上２質量％以下とする。
【００１４】
また、前記白金と前記イリジウムとの質量比が１対１であるとよい。
【００１５】
前記無機酸化物担体としては、αアルミナ、ジルコニアおよびチタニアから選ばれる一種以上を主成分とするものであってもよい。
【００１６】
前記無機酸化物担体としては、αアルミナ、γアルミナ等のアルミナ、シリカ、ジルコニア、チタニア、およびそれらの混合物等から選ぶことができるが、中でも、αアルミナ、ジルコニアおよびチタニアは、耐熱性が高く、加熱状態で長期使用が想定される本発明の炭化水素化合物類の水蒸気改質触媒の使用条件に特に適しているといえる。
また、後述の実施例より、ジルコニアを用いた炭化水素化合物類の水蒸気改質触媒は、より高い活性を持つことが見出されており、特に好ましいと考えられる。
【００２１】
また、前記無機酸化物担体に、ランタノイド金属酸化物成分を含有させておくことができる。
【００２２】
また、本発明者等の知見によると、前記無機酸化物担体は、ランタノイド金属酸化物成分を含有する場合に特に高い活性を発揮しうることが後述の実施例に示されている。
【００２３】
理論に拘泥されるものではないが、これは、以下のように説明することができる。
【００２４】
ランタノイド系元素は、無機酸化物担体と活性金属（白金およびイリジウム）のいずれにも高い親和性を示すことから、活性金属の無機酸化物担体に対する分散性を高めるとともに、前記活性金属よりも硫黄に対する吸着性が高いことから、活性金属への硫黄の吸着を阻害するのに寄与すると考えられる。
【００２５】
そのため、前記無機酸化物担体に、ランタノイド金属酸化物成分を含有させておくことによって、高いメタン転化率と高い耐硫黄性を両立させることができる。
【００２６】
また、上記炭化水素化合物類の水蒸気改質触媒を製造する炭化水素化合物類の水蒸気改質触媒の製造方法の特徴構成は、
白金塩とイリジウム塩とを無機酸化物担体に含浸させた後、ヒドラジンで液相還元処理することにより、白金とイリジウムとを、無機酸化物担体に担持させる点にある。
【００２７】
白金とイリジウムとを、ともに無機酸化物担体に担持させる場合に、種々公知の方法で担持させることができるが、製造工数、費用の点から含浸法が好ましく、汎用されている。また、含浸法における後処理により、無機酸化物単体上に担持された材料は、熱分解、ヒドラジン還元等により、金属状態の白金とイリジウムとに変換される。本願において、白金とイリジウムとは、担持させる必要があるため、後処理は還元雰囲気で行うべきであること、生成した微粒子が凝集、成長せず微細な状態のままで分散することが好ましい点から、ヒドラジン還元を採用することが好ましい。
【００２８】
前記含浸法とは、基材に対して担持すべき材料の水溶液を含浸させ、乾燥、必要に応じて焼成することにより、その基材に担持すべき材料を担持するものである。この含浸法によると、基材として用いる無機酸化物は、含浸前後で変化しないが、担持すべき材料は、水溶液の状態と担持された状態で性状が異なることになる。本発明の場合白金、イリジウムは、塩の状態で含浸され、金属の状態で担持される必要がある。貴金属塩の場合、水溶液状態では安定に存在するものの、担体表面では、熱分解して金属微粒子となることが知られている。
【００２９】
しかし、担体表面における反応は、温度、濃度等の担持条件によって異なり、上述の含浸法を行った場合、担持される貴金属が、一部、酸化物や、塩の形態で担持される場合がある。また、水溶液状態から、水分が揮発して微粒子状態に変移する際に、凝集して粒子が大きくなり、単位金属量あたりの表面積が小さくなることもある。すると、活性金属（白金およびイリジウム）の触媒活性が低下するおそれが生じることになる。
【００３０】
この点、白金塩とイリジウム塩とを無機酸化物担体に含浸させた後、ヒドラジンで液相還元処理すると、液相還元により白金塩とイリジウム塩とが金属の白金とイリジウムとに変換されるため、凝集するまでもなく素早く微粒子化して前記無機酸化物担体に分散担持される。そのため、より微細な白金およびイリジウムが前記無機酸化物担体に高分散で担持されることになり、きわめて活性の高い状態で、白金とイリジウムとを担持することができ、活性の高い炭化水素化合物類の水蒸気改質触媒とすることができる。
【００３１】
また、白金塩とイリジウム塩とを無機酸化物担体に含浸させた後、乾燥、焼成することにより、白金とイリジウムとを、無機酸化物担体に担持させることによっても、炭化水素化合物類の水蒸気改質触媒を製造することができる。
【００３２】
上記製造方法によると、比較的簡便に各金属成分を無機酸化物担体に担持させることができ、効率よく水蒸気改質触媒を製造することができる。
【００３３】
なお、前記無機酸化物担体は、無機酸化物基材に、ランタノイド金属塩を含浸させた後、乾燥して得ることができる。
【００３４】
また、前記無機酸化物担体に、ランタノイド金属酸化物成分を含有させる場合、前記無機酸化物担体自体がランタノイド金属酸化物成分を含有するものとすることもできるが、先に述べた、炭化水素化合物類の水蒸気改質触媒の担体の基材として活性の高いαアルミナ、ジルコニア等を無機酸化物担体の基材として選択する場合には、その無機酸化物基材に対して、ランタノイド金属塩を含浸法により含浸させて容易にランタノイド金属酸化物成分を含有する無機酸化物担体を得ることができる。
【発明の効果】
【００３５】
したがって、本発明の炭化水素化合物類の水蒸気改質触媒は、高いメタン転化率と高い耐硫黄性を備えるから、硫黄含有炭化水素化合物類を原料ガスとしても、長期にわたって高いメタン転化率を発揮し、水素製造プロセス等に用いた場合に、高い耐久性を発揮するとともに、高いメタン転化率を長期にわたって持続するから、水素製造プロセス等に用いるべき触媒量を少なく設定することができ、使用する触媒量を削減することにより、水素製造プロセスに用いられる水素含有ガス生成装置のコンパクト化が図れ、触媒にかかるコストの削減が図れる。
【発明を実施するための形態】
【００３６】
以下に本発明の炭化水素化合物類の水蒸気改質触媒を示す。
以下に本発明を具体的な実施形態に従って説明する。
【００３７】
本発明の炭化水素化合物類の水蒸気改質触媒は、白金とイリジウムとを、ともに無機酸化物担体に担持させてなる。
【００３８】
ここで、前記無機酸化物としては、αアルミナ、γアルミナ等のアルミナ、シリカ、ジルコニア、チタニア、およびそれらの混合物等から選ぶことができる。なお、下記実施例においては、αアルミナおよびジルコニアについて詳述するが、本発明は下記実施例に限られるものではない。
【００３９】
前記無機酸化物担体に対して、白金は、０．５質量％以上２質量％以下担持させることができる。また。前記無機酸化物担体に対して、イリジウムは、０．５質量％以上２質量％以下担持させることができる。これらの比率は、白金：イリジウム＝１：４〜４：１の比で担持することにより、充分高いメタン転化率と高い耐硫黄性を両立できるものと期待できる。なお、下記実施例においては、白金：イリジウム＝１：１の例について詳述するが、本発明は下記実施例に限られるものではない。
【００４０】
無機酸化物担体は上記無機酸化物そのもので、高い転化率および高い耐硫黄性を両立でき、高い耐久性を備えるものが好適であるが、無機酸化物を複数組み合わせるあるいはその他の成分により特性を補わせることが考えられる。本発明では前記無機酸化物担体は、ランタノイド金属酸化物成分を含有する場合に特に高い活性を発揮しうることを後述の実施例により明らかにしている。ここで、前記ランタノイド金属酸化物成分を０．１質量％以上２０質量％以下含有することができる。なお下記の実施例においては、ランタノイド金属酸化物成分を１０質量％含有する例について詳述するが、本発明は下記実施例に限られるものではない。
【００４１】
また、前記無機酸化物担体に、ランタノイド金属酸化物成分を含有させる方法、についても種々公知の方法を採用することができるが、簡便には、含浸担持法をおもに採用することができる。また、前記無機酸化物担体に、白金とイリジウムとを担持させる方法については、含浸担持後、ヒドラジンを用いた液相還元を用いることで特に高活性な微粒子状の白金とイリジウムとを担持させることができる。
【００４２】
以下に本発明の炭化水素化合物類の水蒸気改質触媒具体的な製造例および試験例を示す。なお、以下に示す好適な実施例はそれぞれ、本発明をより具体的に例示するために記載されたものであって、本発明の趣旨を逸脱しない範囲において種々変更が可能であり、本発明は、以下の記載に限定されるものではない。
【００４３】
＜実施例１＞
触媒Ａ（０．５質量％白金−０．５質量％イリジウム／αアルミナ触媒）
３ｍｍ径の無機酸化物担体としてのαアルミナ９．９ｇに塩化白金酸と塩化イリジウム混合水溶液３ｍＬ（白金、イリジウム含有量各０．０５ｇ）を全量含浸し、８０℃で３時間乾燥し、０．３７５Ｎ−ＮａＯＨ水溶液で２０時間浸漬処理し、１％ヒドラジン水溶液で液相還元処理し、純水で洗浄処理した後、８０℃で３時間乾燥して、αアルミナに０．５質量％白金および０．５質量％イリジウムを担持させてなる触媒（以下０．５質量％白金−０．５質量％イリジウム／αアルミナ触媒のように記載する）を得た。
【００４４】
＜比較例１＞
触媒Ｂ（１質量％白金／αアルミナ触媒）
３ｍｍ径のαアルミナ担体９．９ｇに塩化白金酸水溶液３ｍＬ（白金含有量０．１ｇ）を全量含浸した他は、実施例１と同じ方法で１質量％白金／αアルミナ触媒を得た。
【００４５】
＜比較例２＞
触媒Ｃ（１質量％イリジウム／αアルミナ触媒）
３ｍｍ径の無機酸化物担体としてのαアルミナ担体９．９ｇに塩化イリジウム水溶液３ｍＬ（イリジウム含有量０．１ｇ）を全量含浸した他は、実施例１と同じ方法で１質量％イリジウム／αアルミナ触媒を得た。
【００４６】
＜比較例３＞
触媒Ｄ（０．５質量％白金−０．５質量％ロジウム／αアルミナ触媒）
３ｍｍ径の無機酸化物担体としてのαアルミナ担体９．９ｇに塩化白金酸と塩化ロジウム混合水溶液３ｍＬ（白金、ロジウム含有量各０．０５ｇ）を全量含浸した他は、実施例１と同じ方法で０．５質量％白金−０．５質量％ロジウム／αアルミナ触媒を得た。
【００４７】
＜比較例４＞
触媒Ｅ（０．５質量％白金−０．５質量％ルテニウム／αアルミナ触媒）
３ｍｍ径のαアルミナ担体９．９ｇに塩化白金酸と塩化ルテニウム混合水溶液３ｍＬ（白金、ルテニウム含有量各０．０５ｇ）を全量含浸した他は、実施例１と同じ方法で０．５質量％白金−０．５質量％ルテニウム／αアルミナ触媒を得た。
【００４８】
＜比較例５＞
触媒Ｆ（０．５質量％白金−０．５質量％パラジウム／αアルミナ触媒）
３ｍｍ径の無機酸化物担体としてのαアルミナ担体９．９ｇに塩化白金酸と塩化パラジウム混合水溶液３ｍＬ（白金、パラジウム含有量各０．０５ｇ）を全量含浸した他は、実施例１と同じ方法で０．５質量％白金−０．５質量％パラジウム／αアルミナ触媒を得た。
【００４９】
＜実施例２＞（耐硫黄性比較試験）
前記実施例および比較例で得た触媒Ａ〜Ｆを用いて、以下の条件で水蒸気改質反応を行った。
【００５０】
触媒量：２ｍＬ
反応ガス組成：２％水素、１０ｖｏｌｐｐｍＤＭＳ（ジメチルスルフィド）、残りメタン
反応ガス量：０．４Ｌ／ｍｉｎ（標準状態）
水：０．８ｇ／ｍｉｎ
触媒中心温度：７００℃
【００５１】
この時のメタン転化率を表１に記す。
【００５２】
メタン転化率（％）＝（生成ガス中の一酸化炭素＋二酸化炭素濃度）／（生成ガス中のメタン＋一酸化炭素＋二酸化炭素濃度）×１００
【００５３】
【表１】
0005984620.tif 000002
【００５４】
同じ金属濃度では、白金とイリジウム両方を担持した触媒Ａのほうが、白金またはイリジウム単独担持触媒Ｂ，Ｃより、反応１時間後も５時間後もメタン転化率が格段に高いことから、白金−イリジウムをともに無機酸化物担体に担持した触媒は硫黄成分に対する耐久性が高いといえる。
【００５５】
また、白金とロジウム両方を担持した触媒Ｄと白金とルテニウム両方を担持した触媒Ｅは、白金とイリジウム両方を担持した触媒Ａより、反応１時間後のメタン転化率は高いが、反応５時間後には活性がほとんどなくなったことから、特に白金とイリジウム両方を無機酸化物担体に担持した触媒のほうが硫黄成分に対する耐久性が高いといえる。白金とパラジウム両方を担持した触媒Ｆについては、前記触媒Ｃと同等の性能しか得られていない。
【００５６】
上述の結果より、従来の技術では、メタン転化率と耐硫黄性とを発揮しうる貴金属の組み合わせは十分に検討されないまま、貴金属同士の組み合わせによる効果は得られないとされていたが、水蒸気改質触媒として、白金とイリジウムとの組み合わせは、その他の組み合わせに比して、メタン転化率と耐硫黄性とに関して、顕著に高い効果を発揮しうることが明らかになった。
【００５７】
＜実施例３＞
触媒Ｇ（２質量％白金−２質量％イリジウム／αアルミナ触媒）
３ｍｍ径の無機酸化物担体としてのαアルミナ担体９．６ｇに塩化白金酸と塩化イリジウム混合水溶液３ｍＬ（白金、イリジウム含有量各０．２ｇ）を全量含浸し、８０℃で３時間乾燥し、０．３７５Ｎ−ＮａＯＨ水溶液で２０時間浸漬処理し、１％ヒドラジン水溶液で液相還元処理し、純水で洗浄処理した後、８０℃で３時間乾燥して、２質量％白金−２質量％イリジウム／αアルミナ触媒を得た。
【００５８】
＜実施例４＞
触媒Ｈ（２質量％白金−２質量％イリジウム／１０質量％セリウム／αアルミナ触媒）
３ｍｍ径の無機酸化物担体基材としてのαアルミナ９ｇに硝酸セリウム水溶液３ｍＬ（セリウム含有量１ｇ）を全量含浸し６０℃で１５時間乾燥の後、８００℃で５時間焼成して、無機酸化物担体としての１０％セリウム／αアルミナ担体を得た。この無機酸化物担体９．６ｇに塩化白金酸と塩化イリジウム混合水溶液３ｍＬ（白金、イリジウム含有量各０．２ｇ）を全量含浸し、８０℃で３時間乾燥し、０．３７５Ｎ−ＮａＯＨ水溶液で２０時間浸漬処理し、１％ヒドラジン水溶液で液相還元処理し、純水で洗浄処理した後、８０℃で３時間乾燥して、２質量％白金−２質量％イリジウム／１０質量％セリウム／αアルミナ触媒を得た。
【００５９】
＜実施例５＞
触媒Ｉ（２質量％白金−２質量％イリジウム／１０質量％ネオジム／αアルミナ触媒）
３ｍｍ径の無機酸化物担体基材としてのαアルミナ担体９ｇに硝酸ネオジム水溶液３ｍＬ（ネオジム含有量１ｇ）を全量含浸した他は、実施例４と同じ方法で２質量％白金−２質量％イリジウム／１０質量％ネオジム／αアルミナ触媒を得た。
【００６０】
＜実施例６＞
触媒Ｊ（２質量％白金−２質量％イリジウム／１０質量％ランタン／αアルミナ触媒）
３ｍｍ径の無機酸化物担体基材としてのαアルミナ担体９ｇに硝酸ランタン水溶液３ｍＬ（ランタン含有量１ｇ）を全量含浸した他は、実施例４と同じ方法で２質量％白金−２質量％イリジウム／１０質量％ランタン／αアルミナ触媒を得た。
【００６１】
＜実施例７＞
耐硫黄性比較試験
前記実施例で得た触媒Ｇ、Ｈ、ＩおよびＪ触媒を用いて、実施例２と同じ条件で水蒸気改質反応を行った。
この時のメタン転化率を表２に記す。
【００６２】
【表２】
0005984620.tif 000003
【００６３】
セリウム、ネオジムまたはランタンで修飾したαアルミナ担体（ランタノイド／αアルミナ担体）を用いた触媒Ｈ，Ｉ，Ｊのほうが、単にαアルミナ担体を用いた触媒Ｇより、反応１時間後においても５時間後においてもメタン転化率が高いことから、ランタノイド系元素で修飾することによりαアルミナ担体を用いた場合に比べて、硫黄成分に対する耐久性がより一層高められるといえる。
【００６４】
＜実施例８＞
触媒Ｋ（２質量％白金−２質量％イリジウム／ジルコニア触媒）
３ｍｍ径の無機酸化物担体としてのジルコニア担体９．６ｇに塩化白金酸と塩化イリジウム混合水溶液３ｍＬ（白金、イリジウム含有量各０．２ｇ）を全量含浸し、８０℃で３時間乾燥し、０．３７５Ｎ−ＮａＯＨ水溶液で２０時間浸漬処理し、１％ヒドラジン水溶液で液相還元処理し、純水で洗浄処理した後、８０℃で３時間乾燥して、２質量％白金−２質量％イリジウム／ジルコニア触媒を得た。
【００６５】
＜実施例９＞
耐硫黄性比較試験
前記実施例で得た触媒Ｋを用いて、実施例２と同じ条件で水蒸気改質反応を行った。
この時のメタン転化率を表３に記す。
【００６６】
【表３】
0005984620.tif 000004
【００６７】
白金−イリジウム／ジルコニア触媒Ｋも高いメタン転化率が得られていることから、αアルミナ担体に代えてジルコニア担体を用いても硫黄成分に対する耐久性を高めることができることがわかる。また、この場合、αアルミナ担体（Ｇ）に代えてジルコニア担体を用いた場合（Ｋ）、より高いメタン転化率が得られていることもわかる。
【００６８】
＜実施例１０＞
触媒Ｌ（０．５質量％白金−０．５質量％イリジウム／ジルコニア触媒）
３ｍｍ径の無機酸化物担体としてのジルコニア担体９．９ｇにジニトロジアミン白金と硝酸イリジウム混合水溶液４ｍＬ（白金、イリジウム含有量各０．０５ｇ）を全量含浸し、８０℃で３時間乾燥した後、空気中４５０℃で２時間焼成して、０．５質量％白金−０．５質量％イリジウム／ジルコニア触媒を得た。
【００６９】
＜比較例６＞
触媒Ｍ（１質量％白金／ジルコニア触媒）
３ｍｍ径の無機酸化物担体としてのジルコニア担体９．９ｇにジニトロジアミン白金水溶液４ｍＬ（白金含有量０．１ｇ）を全量含浸した他は、実施例１０と同じ方法で１質量％白金／ジルコニア触媒を得た。
【００７０】
＜比較例７＞
触媒Ｎ（１質量％イリジウム／ジルコニア触媒）
３ｍｍ径の無機酸化物担体としてのジルコニア担体９．９ｇに硝酸イリジウム水溶液４ｍＬ（イリジウム含有量０．１ｇ）を全量含浸した他は、実施例１０と同じ方法で１質量％イリジウム／ジルコニア触媒を得た。
【００７１】
＜実施例１１＞
耐硫黄性比較試験
前記実施例及び比較例で得た触媒Ｌ、Ｍ及びＮを用いて、以下の条件で水蒸気改質反応を行った。
【００７２】
触媒量：５ｍＬ
反応ガス組成：２％水素、都市ガス（メタン８８．９容量％、エタン６．８容量％、プロパン３．１容量％、ブタン１．２容量％、ジメチルスルサルファイド２．５容量ｐｐｍ、ターシャリーブチルメルカプタン１．７容量ｐｐｍ）
反応ガス量：１Ｌ／ｍｉｎ（標準状態）
水：２．５ｇ／ｍｉｎ
触媒入口及び出口温度：６６０℃
【００７３】
この時のメタン転化率を表４に記す。
【００７４】
【表４】
0005984620.tif 000005
ちなみに実施例１１と、実施例２，９とは試験条件が異なっている。
【００７５】
表４より、たとえば、白金塩とイリジウム塩とを無機酸化物担体に含浸させた後、乾燥、焼成することにより、白金とイリジウムとを、無機酸化物担体に担持させるなど、上記製造方法とは、異なる製造方法によっても、実施例２同様に耐硫黄性の高い水蒸気改質触媒が得られていることがわかる。
【００７６】
なお、含浸法により白金塩とイリジウム塩とを無機酸化物担体に含浸したのち、乾燥焼成して担持させる場合には、乾燥温度６０℃〜１５０℃、乾燥時間１時間〜２４時間、焼成温度３００℃〜７００℃、焼成時間１時間〜２４時間程度に設定することが好ましい。
【００７７】
＜実施例１２＞
触媒Ｏ（１質量％白金−１質量％イリジウム／チタニア触媒）
３ｍｍ径の無機酸化物担体としてのチタニア担体（Ａｎａｔａｓｅ）９．８ｇにジニトロジアミン白金と硝酸イリジウム混合水溶液４ｍＬ（白金、イリジウム含有量各０．１ｇ）を全量含浸し、８０℃で３時間乾燥した後、空気中４５０℃で２時間焼成して、１質量％白金−１質量％イリジウム／ジルコニア触媒を得た。
【００７８】
＜比較例６＞
触媒Ｐ（２  質量％白金／チタニア触媒）
３ｍｍ径の無機酸化物担体としてのチタニア担体（Ａｎａｔａｓｅ）９．８ｇにジニトロジアミン白金水溶液４ｍＬ（白金含有量０．２ｇ）を全量含浸した他は、実施例１２と同じ方法で２  質量％白金／ジルコニア触媒を得た。
【００７９】
＜比較例７＞
触媒Ｑ（２質量％イリジウム／  チタニア触媒）
３ｍｍ径の無機酸化物担体としてのチタニア担体（Ａｎａｔａｓｅ）９．８ｇに硝酸イリジウム水溶液４ｍＬ（イリジウム含有量０．２ｇ）を全量含浸した他は、実施例１２と同じ方法で２質量％イリジウム／ジルコニア触媒を得た。
【００８０】
＜実施例１３＞
耐硫黄性比較試験
前記実施例で得た触媒Ｏ、ＰおよびＱを用いて、実施例１１と同じ条件で水蒸気改質反応を行った。
この時のメタン転化率を表５に記す。
【００８１】
【表５】
0005984620.tif 000006
【００８２】
表５より、白金−イリジウム／チタニア触媒Ｏも高いメタン転化率が得られていることから、αアルミナ担体（Ａ）と同様に、チタニア担体（Ｏ）を用いても硫黄成分に対する耐久性を高めることができることがわかる。
【産業上の利用可能性】
【００８３】
本発明により提供される炭化水素化合物類の水蒸気改質触媒は、高いメタン転化率と高い耐硫黄性を備えるから、都市ガス等の硫黄分を含有する炭化水素化合物類を原料とする
水素製造プロセスに有効に用いられる。